СЫРЬЕВАЯ СМЕСЬ ДЛЯ ПРОИЗВОДСТВА КЕРАМЗИТА
CRUDE MIXTURE FOR MAKING EXPANDED CLAY

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, волокнистые отходы первичной переработки шерсти, воду, дополнительно содержит олеат натрия и молотый до полного прохождения через сетку №014 кварцевый песок при следующем соотношении компонентов, мас.%: глинистое сырье 60,8-64,4; волокнистые отходы первичной переработки шерсти 0,6-0,8; вода 18,0-24,0; олеат натрия 0,6-0,8; молотый до полного прохождения через сетку №014 кварцевый песок 14,0-16,0.
В таблице приведены составы сырьевой смеси для производства керамзита.
Таблица
Состав №
Компоненты, мас.%
Прочность керамзита при сжатии, МПа
Глинистое сырье
Волокнистые отходы первичной переработки шерсти
Вода
Олеат натрия
Молотый до полного прохождения через сетку №014 кварцевый песок
1
60,8
0,6
24,0
0,6
14,0
3-4
2
62,6
0,7
21,0
0,7
15,0
3-4
3
64,4
0,8
18,0
0,8
16,0
3-4
В составе сырьевой смеси используют любое легкоплавкое глинистое сырье.
Молотый до полного прохождения через сетку №014 кварцевый песок смешивают с глинистым сырьем, волокнистыми отходами первичной переработки шерсти, добавляют воду, олеат натрия и вновь смешивают. Из полученной сырьевой смеси формуют гранулы, которые сушат и обжигают при температуре 950-1050°С.
Источник информации
1. SU 628129, С04В 14/12, 1978.